(57)【要約】【課題】  抗菌性が優れ、オイル分離性が良く、低泡性で、かつ防錆性が優れた抗菌性防錆剤を提供する。【課題を解決するための手段】  一般式（１）で表されるアルキレンオキサイド付加物（Ｅ）および／または該（Ｅ）と炭素数６〜２０のカルボン酸との塩（Ｑ）を含有する抗菌性防錆剤である。【化３】2006348079.tif 000006式中、Ｒは炭素数４〜１８の２価の炭化水素基、Ａ1〜Ａ4は炭素数2〜4のアルキレン基、ｍ1〜ｍ4は０または1〜3の整数であり、ｍ1〜ｍ4の合計は4〜１２である。【選択図】  なし【特許請求の範囲】
【請求項１】
一般式（１）で表されるアルキレンオキサイド付加物（Ｅ）および／または該（Ｅ）と炭素数６〜２０のカルボン酸との塩（Ｑ）を含有する抗菌性防錆剤。
【化１】
2006348079.tif 000005
（式中、Ｒは炭素数４〜１８の２価の炭化水素基、Ａ1〜Ａ4は炭素数2〜4のアルキレン基、ｍ1〜ｍ4は０または1〜３の整数であり、ｍ1〜ｍ4の合計は４〜１２である。）
【請求項２】
一般式（１）におけるＲが直鎖アルキレン基である請求項１記載の抗菌性防錆剤。
【請求項３】
一般式（１）におけるＡ1〜Ａ4がいずれもエチレン基である請求項１または２記載の抗菌性防錆剤。
【請求項４】
炭素数６〜２０のカルボン酸が、炭素数６〜２０の脂肪族鎖状モノカルボン酸、炭素数６〜２０の脂肪族鎖状ジカルボン酸および炭素数６〜２０の脂環式カルボン酸からなる群から選ばれる１種以上である請求項１〜３のいづれか記載の抗菌性防錆剤。
【請求項５】
請求項１〜４のいずれか記載の抗菌性防錆剤を含有してなる水溶性金属加工油。
【発明の詳細な説明】
【技術分野】
【０００１】
本発明は、抗菌性防錆剤に関する。詳しくは水溶性金属加工油に配合することのできる抗菌性防錆剤に関する。
【背景技術】
【０００２】
鉱物油、脂肪酸エステルなどの動植物油や合成油などを基油としたエマルション型切削油、界面活性剤を主剤としたソリュブル型切削油及びポリエーテルを主剤としたソリューション系水溶性切削油には、防錆性や抗菌性を付与するために、通常、脂肪酸や二塩基酸のアミン塩が使用されている。アミン塩を構成するアミンにはモノエタノールアミンおよびイソプロパノールアミンなどの１級アミン、ジエタノールアミンおよびジイソプロパノールアミンなどの２級アミン、トリエタノールアミンやアミンのアルキレンオキシド付加体などの３級アミンを使用しているのが一般的である。
しかしながら、モノエタノールアミン塩などの１級アミン塩は皮膚への刺激性が強く、ジエタノールアミン塩などの２級アミン塩はニトロソアミンの形成で発ガン性の問題が指摘されている。また、トリエタノールアミン塩やモノアルキルアミンのアルキレンオキシド付加体の塩においては抗菌性が十分でなく、また、十分な防錆力が得られていない。
また、炭素数８〜１８のアルキル基もしくはアルケニル基を有するアミンなどのプロピレンオキサイド付加物（特許文献−１参照）、炭素数２〜３のアルキレン基を有するアルキレンジアミン（特許文献−２参照）、及び脂環式アミンのエチレンオキサイド付加物（特許文献−３参照）などが提案されているが、これらの化合物は、摺動面油などのオイルが混入した場合にオイルとの分離性が悪く、かつ起泡性が大きいという問題点があった。
【特許文献−１】特開平１−  ９８６９６号公報
【特許文献−２】特開平２−２２８３９４号公報
【特許文献−３】特公昭５６−５４８０号公報
【発明の開示】
【発明が解決しようとする課題】
【０００３】
上記の問題点に鑑み、本発明の課題は、抗菌性が優れ、オイル分離性が良く、かつ低泡性で防錆性が優れた抗菌性防錆剤を提供することである。
【課題を解決するための手段】
【０００４】
本発明者らは、上記の課題を解決すべく鋭意検討した結果、本発明に到達した。即ち、本発明は、一般式（１）で表されるアルキレンオキサイド付加物（Ｅ）および／または該（Ｅ）と炭素数６〜２０のカルボン酸との塩（Ｑ）を含有する抗菌性防錆剤；並びに該抗菌性防錆剤を含有してなる水溶性金属加工油である。
【０００５】
【化２】
2006348079.tif 000002
【０００６】
式中、Ｒは炭素数４〜１８の２価の炭化水素基、Ａ1〜Ａ4は炭素数2〜4のアルキレン基、ｍ1〜ｍ4は０または1〜３の整数であり、ｍ1〜ｍ4の合計は４〜１２である。
【発明の効果】
【０００７】
本発明の抗菌性防錆剤は、
（１）摺動面油などの鉱物油系潤滑油のオイル分離性が良好である。
（２）低泡性である。
（３）腐敗が起こりにくい。
（４）抗菌性に優れている。
（５）防錆性に優れている。
【発明を実施するための最良の形態】
【０００８】
本発明の抗菌性防錆剤における一般式（１）で表されるアルキレンオキサイド付加物（Ｅ）について説明する。
一般式（１）におけるＲは炭素数４〜１８の２価の炭化水素基であり、炭化水素基としては脂肪族炭化水素基および芳香族炭化水素基が挙げられる。
【０００９】
脂肪族炭化水素基としては、鎖状および脂環式炭化水素基が挙げられる。
鎖状炭化水素基としては、直鎖および分岐状炭化水素基が挙げられる。
【００１０】
炭素数４〜１８の２価の脂肪族直鎖炭化水素基としては、ブチレン基、ペンチレン基、ヘキシレン基、オクチレン基、デシレン基、ウンデシレン基、ドデシレン基、テトラデシレン基、ペンタデシレン基およびオクタデシレン基などのアルキレン基、並びにブテニレン基、ヘキセニレン基、オクテニレン基などのアルケニレン基が挙げられる。
炭素数４〜１８の２価の脂肪族脂環式炭化水素基としては、シクロヘキシレン基およびシクロヘキシルジメチレン基などが挙げられる。
炭素数４〜１８の２価の芳香族炭化水素基としては、フェニレン基およびキシリレン基などが挙げられる。
【００１１】
Ｒのうち好ましいのは、防錆性の観点から、炭素数４〜１８の２価の脂肪族直鎖炭化水素基であり、さらに好ましいのはアルキレン基、特に炭素数６〜１２のアルキレン基である。
【００１２】
一般式（１）におけるＡ1〜Ａ4は炭素数2〜4のアルキレン基であり、炭素数２のアルキレン基としてはエチレン基、炭素数３〜４のアルキレン基としては１，２−プロピレン基、並びに１，２−、２，３−および１，４−ブチレン基が挙げられる。これらのうち好ましいものはエチレン基、１，２−プロピレン基およびこれらの併用であり、特に好ましいのは水への溶解性の観点からＡ1〜Ａ4がいずれもエチレン基である場合である。
ｍ1〜ｍ4は０または1〜3の整数であり、ｍ1〜ｍ4の合計は4〜１２、好ましくは４〜８である。ｍ1〜ｍ4の合計が４未満ではオイル分離性が悪くなり、１２を超えると防錆性が悪くなる。
【００１３】
（Ｅ）は、一般式Ｈ2Ｎ−Ｒ−ＮＨ2で表されるジアミン（Ｒは一般式（１）と同様）に、炭素数２〜４のアルキレンオキサイドを付加反応させることにより製造される。
【００１４】
一般式Ｈ2Ｎ−Ｒ−ＮＨ2で表されるジアミンとしては、テトラメチレンジアミン、ペンタメチレンジアミン、ヘキサメチレンジアミン、オクタメチレンジアミン、デシルメチレンジアミン、ドデシルメチレンジアミン、ヘキサデシルメチレンジアミンおよびオクタデシルメチレンジアミン等のアルキレンジアミン、シクロヘキシルジアミンなどの脂環式ジアミン、並びにフェニレンジアミンおよびキシリレンジアミンなどの芳香族ジアミンなどが挙げられる。
【００１５】
炭素数２のアルキレンオキサイドとしては、エチレンオキサイド（ＥＯと略記）が挙げられ、炭素数３〜４のアルキレンオキサイドとしては、１，２−プロピレンオキサイド（ＰＯと略記）、１，２−、２，３−、１，３−およびｉｓｏ−ブチレンオキサイド、並びにテトラヒドロフラン（ＴＨＦ）が挙げられる。これらのうち好ましいものは、ＥＯ、ＰＯおよびこれらの併用であり、特にＥＯである。
【００１６】
付加反応は、通常、温度１００〜１８０℃、圧力０〜０．６ＭＰａ、反応時間２〜１５時間で行うことができる。反応は、通常無触媒で行い、必要により触媒の存在下に行われる。触媒としては、アルカリ触媒、例えば水酸化物［ＫＯＨ、ＮａＯＨ、ＣｓＯＨ、Ｃａ(ＯＨ)2等のアルカリ金属若しくはアルカリ土類金属の水酸化物等］、または酸化物（Ｋ2Ｏ 、ＣａＯ、ＢａＯ等のアルカリ金属若しくはアルカリ土類金属の酸化物等）
等が挙げられる。
【００１７】
本発明の抗菌性防錆剤は、上記の（Ｅ）を含有する抗菌性防錆剤、上記の（Ｅ）と炭素数６〜１２のカルボン酸との塩（Ｑ）を含有する抗菌性防錆剤、または上記（Ｅ）と塩（Ｑ）を含有する抗菌性防錆剤のいずれかである。
抗菌性防錆剤が（Ｑ）を含有することにより、鉄のみでなく非鉄金属への防錆性が発揮できる。
【００１８】
本発明において、塩（Ｑ）を構成する炭素数６〜２０のカルボン酸（Ｆ）としては、脂肪族鎖状カルボン酸、脂環式カルボン酸および芳香族カルボン酸などが挙げられる。
【００１９】
脂肪族鎖状カルボン酸としては、脂肪族鎖状モノカルボン酸（ヘキサン酸、カプリル酸、カプリル酸、ノナン酸、デカン酸、ラウリン酸、ミリスチン酸、パルミチン酸およびステアリン酸等の炭素数６〜２０のアルカンモノカルボン酸、並びにオレイン酸などのアルケニルモノカルボン酸など）および脂肪族鎖状ジカルボン酸（アゼライン酸、セバシン酸およびドデカン２酸等の炭素数６〜２０のアルカンジカルボン酸、並びにオクテニルコハク酸、ドデセニルコハク酸およびペンタデセニルコハク酸等のアルケニルコハク酸など）が挙げられる。
脂環式カルボン酸としては、ナフテン酸およびシクロヘキサンカルボン酸等が挙げられる。
芳香族カルボン酸としては、安息香酸および桂皮酸等が挙げられる。
【００２０】
これらのうち潤滑性および防錆性の観点から好ましいものは、炭素数６〜２０の脂肪族鎖状モノカルボン酸、炭素数６〜２０の脂肪族鎖状ジカルボン酸および炭素数６〜２０の脂環式カルボン酸からなる群から選ばれる１種以上である。
【００２１】
本発明の抗菌性防錆剤が塩（Ｑ）を含有する場合の抗菌性防錆剤の製造方法としては、予め製造された塩（Ｑ）を使用してもよいが、製造工程が簡略であるという観点から、カルボン酸（Ｆ）およびアルキレンオキサイド付加物（Ｅ）を抗菌性防錆剤の成分として任意の当量比で配合し、（Ｆ）と（Ｅ）との中和反応を起こさせて、配合工程で塩（Ｑ）を生成させる方法が好ましい。
【００２２】
配合工程で塩（Ｑ）を生成させる方法において、（Ｅ）と（Ｆ）の配合量は、通常、（Ｅ）の全アミン価の総量に対して（Ｆ）の全酸価の総量が０．２〜２．０倍、好ましくは０．３〜１．５倍の割合である。全酸価の総量が１．５倍以下であれば抗菌性防錆剤が水に不溶性になりにくい。
また、（Ｅ）と（Ｆ）の重量割合は、（Ｅ）／（Ｆ）＝１０／１〜１／１０、好ましくは８／２〜２／８である。
（Ｅ）と（Ｆ）の配合量の計算は、例えば、全アミン価３００の（Ｅ）が１００重量部に対して、全酸価３８９の（Ｆ）を３００×１００／３８９＝７７．１重量部配合した場合、（Ｅ）の全アミン価の総量に対して（Ｆ）の全酸価の総量が１．０倍となる。
（Ｅ）の全アミン価の総量に対する（Ｆ）の全酸価の総量が１．０倍未満の場合は、（Ｅ）が過剰になり、本願発明の抗菌性防錆剤は（Ｑ）と（Ｅ）を含有し、１．０倍を超える場合は、（Ｆ）が過剰になり、本願発明の抗菌性防錆剤は（Ｑ）と更に（Ｆ）を含有する。
従って、本発明の抗菌防錆剤は、（Ｑ）および／または（Ｅ）を含有し、必要により（Ｆ）を含有する。
【００２３】
本発明の抗菌性防錆剤は、必要により水で稀釈することができる。稀釈する場合は、抗菌性防錆剤中の（Ｅ）および（Ｑ）の合計の重量濃度がが５〜９５％（以下、％は重量％を表す）、好ましくは２０〜６０％になるように水で希釈することが取り扱いやすさの観点から好ましい。
さらに、使用時に０．２〜２０％（好ましくは１〜２０％）になるように更に水で希釈して使用することもできる。
【００２４】
本発明の抗菌性防錆剤の他の使用方法は、水または有機溶媒（例えばエチルアルコール、アセトン、ジメチルホルムアミドなど）に抗菌性防錆剤の濃度が０．０１〜３０％（好ましくは０．５〜２０％）になるように添加して使用する方法が挙げられる。
【００２５】
さらに他の使用方法としては、洗浄剤、例えば、従来の金属用洗浄剤や電子部品用洗浄剤などに配合して洗浄剤の抗菌性と防錆性を改善することができる。
【００２６】
本発明の抗菌性防錆剤は、オイル分離性、抗菌性、防錆性および低起泡性という効果だけでなく、さらに、塗料の塗装面や樹脂への浸透性が弱いため、被処理材料の周辺の塗膜の剥離や膨潤が起きにくい。
【００２７】
本発明の水溶性金属加工油は、上記の抗菌性防錆剤および通常の水溶性金属加工油に使用される各種の他の構成成分（以下、他の構成成分と略記する）を含有してなる。
本発明の水溶性金属加工油における、抗菌性防錆剤以外の他の構成成分としては、水溶性のポリエーテル、炭化水素系潤滑油、乳化剤、極圧剤、油性剤および防錆剤等が挙げられる。これらは１種又は２種以上を使用してもよい。
【００２８】
水溶性のポリエーテルとしては、例えば数平均分子量５００〜２０，０００ のポリエチレングリコール、プルロニック型界面活性剤、ポリエチレングリコールのＰＯブロック付加体、２価アルコールのＥＯ／ＰＯランダム付加体（２０〜４０モル付加）、又はグリセリン、ソルビトール等の３〜６価の多価アルコールのＥＯ／ＰＯランダム付加（２０〜１００モル付加）体等が挙げられる。水溶性ポリエーテルの含有量は、水溶性金属加工油の重量に基づいて、好ましくは４０％以下である。
【００２９】
炭化水素系潤滑油としては、溶剤精製油、パラフィン系鉱油、ナフテン系鉱油、ポリ−α−オレフィン（重量平均分子量２００〜４，０００）、ポリブテン（重量平均分子量２００〜４，０００）等が挙げられる。これらの内好ましいのは、溶剤精製油、パラフィン系鉱油、ナフテン系鉱油である。炭化水素系潤滑油の含有量は、水溶性金属加工油の重量に基づいて、好ましくは７０％以下である。
【００３０】
乳化剤としては、例えば炭素数１０〜４０のスルホン酸類（アルキルベンゼンスルホン酸、石油スルホン酸、アルキルナフタレンスルホン酸等）のＮａ、Ｋ塩等、炭素数８〜２２の脂肪酸類（パルミチン酸、ミリスチン酸、オレイン酸、ひまし油脂肪酸等）のＮａ、Ｋ塩等、これら脂肪酸と数平均分子量５００ 〜５，０００のポリエチレングリコールとをエステル化したＰＥＧエステル等及び炭素数８〜２４のアルコール（オクチルアルコール、デシルアルコール、ドデシルアルコール、トリデシルアルコール、テトラデシルアルコール、ヘキサデシルアルコール、オレイルアルコール、ステアリルアルコール等）にエチレンオキサイドを２〜４０モル付加した非イオン活性剤、ソルビタン脂肪酸エステル及びこれらのエチレンオキサイドを５〜４０モル付加した非イオン活性剤等が挙げられる。乳化剤の使用量は、水溶性金属加工油の重量に基づいて好ましくは３０％以下である。
【００３１】
極圧剤としては、ジアルキル（Ｃ１〜３６）ジチオリン酸亜鉛、例えばジオクチルジチオリン酸亜鉛及びジアリルジチオリン酸亜鉛；炭素数３〜６０の有機硫化物、例えばジラウリルチオジプロピオネート及びテトラキス［メチレン−３−（ドデシルチオ）プロピオネート］メタン等が挙げられる。
極圧剤の使用量は、水溶性金属加工油の重量に基づいて好ましくは５％以下である。
【００３２】
油性剤としては、例えば、炭素数８〜２２の脂肪酸のアミン塩又はアルカリ金属塩、炭素数８〜２２のアルキルリン酸エステルのアルカリ金属塩及び炭素数８〜２２の脂肪酸と炭素数８〜２２の１価アルコール又は２〜６価若しくはそれ以上の多価ルコール（エチレングリコール、プロピレングリコール、ヘキシレングリコール、グリセリン、ネオペンチルアルコール、ペンタエリスリトール等）のエステル、動植物油等が挙げられる。油性剤の使用量は、水溶性金属加工油の重量に基づいて好ましくは２０％以下である。
【００３３】
防錆剤としては、例えば、炭素数２〜３６の有機アミン（脂肪族アミン、例えば、ブチルアミン、オクチルアミン、ラウリルアミン、オレイルアミン；脂環式アミン、例えばシクロヘキシルアミン；複素環式アミン、例えばモルホリン；炭素数６〜３６の脂肪族カルボン酸アミド（カプリル酸、ラウリル酸、ノナン酸、デカン酸、オレイン酸のアミド等）；炭素数６〜２４の二塩基酸アミド（アゼライン酸、セバシン酸、ドデカン２酸、ダイマー酸のアミド等）；炭素数６〜３６のアルケニルコハク酸アミド（オクテニルコハク酸、ドデセニルコハク酸、ペンタデセニルコハク酸、オクタデセニルコハク酸のアミド等）；芳香族カルボン酸アミド（安息香酸、ｐ−ｔｅｒｔ−ブチル安息香酸、ニトロ安息香酸のアミド等）；シクロヘキシルアミンナイトライト；ベンゾトリアゾール；メルカプトベンゾチアゾール；Ｎ，Ｎ’−ジサリチリデン−１，２−ジアミノプロパン；アリザリン等が挙げられる。上記アミドの構成成分であるアミンとしては、前記のアミン及びアンモニアが挙げられる。
防錆剤の使用量は、水溶性金属加工油の重量に基づいて好ましくは１０％以下である。
【００３４】
本発明の水溶性金属加工油は、上記の抗菌性防錆剤、上記のその他の構成成分、および必要により水を含有する。
水溶性金属加工油の重量に基づく、抗菌性防錆剤（有効成分）／その他の構成成分／水の含有割合（重量％）は、好ましくは５〜８０／５〜７０／１０〜８０、さらに好ましくは１０〜６０／１０〜４０／３０〜６０である。
【００３５】
本発明の水溶性金属加工油剤は、上記（Ｅ）および／または（Ｑ）、並びに必要により（Ｆ）および／または他の構成成分を、従来公知の混合装置で混合することにより得られる。混合条件は特に限定はないが、好ましくは０〜３０℃で０．５〜３時間混合することにより容易に得られる。
【００３６】
配合して得られた水溶性金属加工油は、さらに水で（Ｅ）＋（Ｑ）＋（Ｆ）の濃度が０．５〜３０％になるように希釈して使用することが好ましい。
【００３７】
本発明の水溶性金属加工油剤は、水に任意の濃度に稀釈でき、オイル分離性、防錆性、低泡性に優れる。本発明の水溶性金属加工油剤は、切削油、研削油、研磨油、圧延油、引き抜き油、プレス油、焼き入れ油、アルミディスク及びシリコンウエハの研磨、切断等の加工に好適に用いることができる。
【００３８】
［実施例］
以下の実施例により本発明を更に説明するが、本発明はこれに限定されるものではない。以下において、部は重量部を表す。
【００３９】
実施例１
ガラス製オートクレーブにヘキサメチレンジアミン１１６部（１モル）を仕込み、耐圧滴下ロートに仕込んだＥＯ１７６部（４モル）を反応温度が１４０〜１５０℃を保つように制御しながら６時間かけて滴下した後、１４５℃で２時間さらに反応させた。その後、８０℃に冷却後、減圧下にストリッピングして、全アミン価が２９２の本発明の抗菌性防錆剤（Ｅ１）２９２部を得た。
【００４０】
実施例２
ガラス製オートクレーブにヘキサメチレンジアミン１１６部（１モル）を仕込み、耐圧滴下ロートからＰＯ２３２部（４モル）を反応温度が１４０〜１５０℃を保つように制御しながら６時間かけて滴下した後、１４５℃で２時間さらに反応させた。その後、製造例１と同様にして、減圧下にストリッピングして全アミン価が３２２の本発明の抗菌性防錆剤（Ｅ２）３４８部を得た。
【００４１】
実施例３
ガラス製オートクレーブにドデカメチレンジアミン２００部（１モル）を仕込み、耐圧滴下ロートからＥＯ１７６部（４モル）を反応温度が１４０〜１５０℃を保つように制御しながら５時間かけて滴下した後、１４５℃で２時間反応させ、その後、製造例１と同様にして、減圧下にストリッピングして全アミン価が２９８の本発明の抗菌性防錆剤（Ｅ３）３７６部を得た。
【００４２】
比較例１〜３
ガラス製オートクレーブにヘキサメチレンジアミン１１６部（１モル）と粉末状のＫＯＨ４．８部を仕込み、耐圧滴下ロートからＥＯ８８０部（２０モル）を仕込み、反応温度が１４０〜１５０℃を保つように制御しながら１０時間かけて滴下した後、１４５℃で２時間反応させた後、８０℃に冷却後、吸着処理剤（協和化学工業社製キョワード６００）で処理し、濾過後、１１０℃で１時間減圧脱水して、全アミン価が１１２の比較の抗菌性防錆剤（Ｅ’１）９９６部を得た。
比較例２および３
比較例２としてはトリエタノールアミン、比較例３としてはエチレンジアミンのＰＯ４モル付加物を用いた。
【００４３】
抗菌性防錆剤の評価；
本願発明の抗菌性防錆剤（Ｅ１）〜（Ｅ３）、並びに比較の抗菌性防錆剤としての（Ｅ’１）、トリエタノールアミンおよびエチレンジアミンのＰＯ４モル付加物について、 抗菌性、防錆性、泡立ち性およびオイル分離性を評価した。
評価方法は、以下のとおりである。
（１）抗菌性
２００ｍｌのガラス瓶に試料の1％水溶液１００ｍｌを入れ、その中にとうもろこし粉２ｇ、鋳鉄切粉３ｇ、腐敗した切削液１ｍｌを添加し、ｐＨを９．５に塩酸または水酸化カリウムで調整後、３７℃の恒温槽に放置して１４日後のｐＨ低下度及び一般細菌数（簡易培養測定キット  イージ−カルトＴＴＣ（第一化学薬品製）を用いて測定）を測定した。ｐＨ低下が少ないほど腐敗が少なく、抗菌性が良好であることを示す。
（２）防錆性
試料の１％水溶液に鋳鉄（ＦＣ−２５）の切り屑５ｇを１０分間浸漬後取り出し、濾紙を敷いたシャーレに広げ、フタをして室温で２４時間後の錆の発生する状態を観察した。○；錆なし、△；十数点錆発生、  ×；全面積の１／２に錆発生
（３）泡立ち性
試料の２％水溶液１００ｍｌを２００ｍｌメスシリンダーに入れ、３０秒間激しく振とうさせた後、静置して１分後の泡の容量（ｍｌ）を測定した。
（４）オイル分離性
共栓付き１００ｍｌメスシリンダーに、試料の２％水溶液９０ｍｌを入れ、更に摺動面油（ダイナウエイ６８：コスモ石油製）１０ｍｌを加え、３０秒間振とう後、静置して３０分後の分離したオイルの容量（ｍｌ）からオイルの分離率（％）を測定した。
【００４４】
評価結果を表１に示す。
【００４５】
【表１】
2006348079.tif 000003
【００４６】
実施例４〜８、比較例４〜７
表２に示す配合処方に基づいて、水溶性金属加工油を得た。
【００４７】
評価は、作成した水溶性金属加工油をさらに稀釈し、水以外の成分の濃度を４％に調整して実施した。
評価方法は上記と同様である。
【００４８】
【表２】
2006348079.tif 000004
【００４９】
本発明の抗菌性防錆剤は、抗菌性があり、泡立ちが低く、かつ、オイル分離性が良好であり、防錆性が優れていることがわかる。
【産業上の利用可能性】
【００５０】
本発明の抗菌性防錆剤は、抗菌性があり、泡立ちが低く、かつ、摺動面油などのオイル分離性が良好で防錆性が優れている。このため、金属の切削、研削、プレス、圧延、引き抜き、焼き入れ、アルミディスク及びシリコンウエハの研磨・切断などの加工油に配合する防錆剤として好適に用いることができる。